(57)【要約】【課題】  通常内圧走行時の乗り心地性を維持したまま、ランフラット耐久性に優れた空気入りタイヤを提供する。【解決手段】  サイド補強ゴム層７の幅方向外側に、かつビード部１のリムフランジ８からの離反点からタイヤ軸方向と平行に引いた延長線Ｌ上の任意の点を含む領域に延在するコード補強層９を備える空気入りタイヤにおいて、該コード補強層９を構成する補強コードとして、下記式（I）及び（II）：σ≧-0.01Ｅ+1.2  ・・・（I）σ≧0.02  ・・・（II）（式中、σは１７７℃における熱収縮応力（ｃＮ／ｄｔｅｘ）であり、Ｅは、２５℃における４９Ｎ荷重時の弾性率（ｃＮ／ｄｔｅｘ）である）を満たすポリケトンからなるフィラメント束を複数本撚り合わせたポリケトン繊維コードを適用する。【選択図】図１
2006321280.tif 000002
【特許請求の範囲】
【請求項１】
１対のビード部と、１対のサイドウォール部とを有し、該１対のビード部間にトロイド状に延在する少なくとも１枚のカーカスプライからなるラジアルカーカスと、該サイドウォール部の該カーカスの内側に配置した１対のサイド補強ゴム層と、該サイド補強ゴム層の幅方向外側に、かつ該ビード部のリムフランジからの離反点からタイヤ軸方向と平行に引いた延長線上の任意の点を含む領域に延在するコード補強層を備える空気入りタイヤにおいて、
該コード補強層を構成する補強コードが、ポリケトンからなるフィラメント束を複数本撚り合わせたポリケトン繊維コードであって、該ポリケトン繊維コードが下記式（I）及び（II）：
σ≧-0.01Ｅ+1.2  ・・・（I）
σ≧0.02  ・・・（II）
［式中、σは１７７℃における熱収縮応力（ｃＮ／ｄｔｅｘ）であり、Ｅは、２５℃における４９Ｎ荷重時の弾性率（ｃＮ／ｄｔｅｘ）である］を満たすことを特徴とする空気入りタイヤ。
【請求項２】
前記コード補強層は、前記ビード部の前記リムフランジからの離反点からタイヤ軸方向と平行に引いた延長線から半径方向内外に１０ｍｍの範囲に配置されていることを特徴とする請求項１記載の空気入りタイヤ。
【請求項３】
前記ラジアルカーカスは、前記各ビード部の周りでタイヤ幅方向の内側から外側に向けて半径方向外方に巻き上げた折り返し部を有し、前記コード補強層は、前記折り返し部の幅方向外側に、該折り返し部に沿って延在することを特徴とする請求項１又は２項に記載の空気入りタイヤ。
【請求項４】
前記ラジアルカーカスは、前記各ビード部の周りでタイヤ幅方向の内側から外側に向けて半径方向外方に巻き上げた折り返し部を有し、前記コード補強層は、前記折り返し部の幅方向内側に、該折り返し部に沿って延在することを特徴とする請求項１又は２項に記載の空気入りタイヤ。
【請求項５】
前記ポリケトン繊維コードは、0.3以上の１７７℃における熱収縮応力σ（ｃＮ／ｄｔｅｘ）を有することを特徴とする請求項１〜４項のいずれか１項に記載の空気入りタイヤ。
【請求項６】
前記ポリケトンが、下記一般式(III)：
【化１】
2006321280.tif 000006
（式中、Ａは不飽和結合によって重合された不飽和化合物由来の部分であり、各繰り返し単位において同一でも異なっていてもよい）で表される繰り返し単位から実質的になることを特徴とする請求項１〜５項のいずれか１項に記載の空気入りタイヤ。
【請求項７】
前記一般式（III）中のＡがエチレン基であることを特徴とする請求項５記載の空気入りタイヤ。
【発明の詳細な説明】
【技術分野】
【０００１】
本発明は、空気入りタイヤ、特に通常内圧走行時の乗り心地性とランフラット耐久性に優れた空気入りタイヤに関するものである。
【背景技術】
【０００２】
従来、パンク等によりタイヤの内圧が低下した状態でも、ある程度の距離を安全に走行することが可能なタイヤ、いわゆるランフラットタイヤの１つとして、タイヤのサイドウォール部のカーカスの最内側面に断面三日月状のサイド補強ゴム層を配置したランフラットタイヤが知られている。また、上記構造を有するランフラットタイヤにおいて、ランフラット走行時のサイドウォールの撓みを減少させ、耐久性を向上させるために、上記ランフラットタイヤのサイド補強ゴム層の幅方向外側に、スチールコードやアラミドコードを含むコード補強層を配置したランフラットタイヤも知られている（特許文献１）。
【０００３】
しかしながら、アラミドコード補強層を設けたタイヤでは、ランフラット耐久向上効果が小さいという問題がある。一方で、スチールコード補強層を設けたタイヤでは、ランフラット耐久性は向上するものの、通常内圧時の縦ばねが大きくなるため、乗り心地性が悪化するという問題がある。
【０００４】
【特許文献１】特開平８−２１６６３４号公報
【発明の開示】
【発明が解決しようとする課題】
【０００５】
そこで、本発明はこれら従来技術の問題を解決し、通常内圧走行時の乗り心地性を維持したまま、ランフラット耐久性に優れた空気入りタイヤを提供することを目的とする。
【課題を解決するための手段】
【０００６】
本発明者は、上記目的を達成すべく鋭意検討を行った結果、コード補強層として、２５℃の４９Ｎ弾性率Ｅ（ｃＮ／ｄｔｅｘ）と１７７℃熱収縮応力σ（ｃＮ／ｄｔｅｘ）が特定の関係式を満たすポリケトン繊維コードを使用することで、ランフラット耐久性と通常内圧走行時の乗り心地性が優れたタイヤを得ることができることを見出し、本発明を完成させた。
【０００７】
すなわち、本発明の空気入りタイヤは、１対のビード部と、１対のサイドウォール部とを有し、該１対のビード部間にトロイド状に延在する少なくとも１枚のカーカスプライからなるラジアルカーカスと、該サイドウォール部の該ラジアルカーカスの内側に配置した１対のサイド補強ゴム層と、該サイド補強ゴム層の幅方向外側に、かつ該ビード部のリムフランジからの離反点からタイヤ軸方向と平行に引いた延長線上の任意の点を含む領域に延在するコード補強層を備える空気入りタイヤにおいて、
該コード補強層を構成する補強コードが、ポリケトンからなるフィラメント束を複数本撚り合わせたポリケトン繊維コードであって、該ポリケトン繊維コードが下記式（I）及び（II）：
σ≧-0.01Ｅ+1.2  ・・・（I）
σ≧0.02  ・・・（II）
（式中、σは１７７℃における熱収縮応力（ｃＮ／ｄｔｅｘ）であり、Ｅは、２５℃における４９Ｎ荷重時の弾性率（ｃＮ／ｄｔｅｘ）である）を満たすことを特徴とする。
【０００８】
ここで、上記ポリケトン繊維からなるコードの１７７℃における熱収縮応力σは、２５ｃｍの長さサンプルを５℃／分の昇温スピードで加熱して、１７７℃で測定した時にコードに発生する応力であり、また、上記ポリケトン繊維コードの２５℃における４９Ｎ荷重時の弾性率Ｅは、ＪＩＳのコード引張り試験によるＳＳカーブの４９Ｎ時の接線から算出した単位ｃＮ／ｄｔｅｘでの弾性率である。
【０００９】
本発明の空気入りタイヤの好適例においては、前記コード補強層は、リムフランジとの接触点から半径方向内外に１０ｍｍの範囲に配置されていることを特徴とする。
【００１０】
本発明の空気入りタイヤの他の好適例においては、前記ラジアルカーカスは、前記各ビード部の周りでタイヤ幅方向の内側から外側に向けて半径方向外方に巻き上げた折り返し部を有し、前記コード補強層は、前記折り返し部の幅方向外側に、該折り返し部に沿って延在することを特徴とする。
【００１１】
本発明の空気入りタイヤの他の好適例においては、前記ラジアルカーカスは、前記各ビード部の周りでタイヤ幅方向の内側から外側に向けて半径方向外方に巻き上げた折り返し部を有し、前記コード補強層は、前記折り返し部の幅方向内側に、該折り返し部に沿って延在することを特徴とする。
【００１２】
本発明の空気入りタイヤの他の好適例においては、前記ポリケトン繊維コードは、0.3以上の１７７℃における熱収縮応力σ（ｃＮ／ｄｔｅｘ）を有することを特徴とする。
【００１３】
本発明の空気入りタイヤの他の好適例においては、前記ポリケトンが、下記一般式(III)：
【化１】
2006321280.tif 000003
（式中、Ａは不飽和結合によって重合された不飽和化合物由来の部分であり、各繰り返し単位において同一でも異なっていてもよい）で表される繰り返し単位から実質的になることを特徴とする。
【００１４】
本発明の空気入りタイヤの他の好適例においては、前記一般式（III）中のＡがエチレン基であることを特徴とする。
【発明の効果】
【００１５】
本発明によれば、空気入りタイヤにおいて、特定の熱収縮応力と弾性率を有するポリケトン繊維コードを含むコード補強層を、サイド補強ゴム層の幅方向外側に、かつ少なくともリムフランジとの接触点を含む範囲に配置することにより、通常内圧走行時の乗り心地性とランフラット耐久性に優れた空気入りタイヤを提供することができるという有利な効果を奏する。
【発明を実施するための最良の形態】
【００１６】
以下に、図を参照しながら本発明を詳細に説明する。図１は、本発明の空気入りタイヤの一実施例を示す幅方向断面図であり、図２及び図３は、本発明の空気入りタイヤの変形例を示す幅方向断面図である。
【００１７】
図１に示すタイヤは、左右１対のビード部１と、１対のサイドウォール部２と、両サイドウォール部２に連なるトレッド部３とを有し、該ビード部１内に夫々埋設した１対のビードコア４間にトロイド状に延在して、これら各部１、２、３を補強する少なくとも１枚のカーカスプライからなるラジアルカーカス５と、各ビードコア４のタイヤ半径方向外側に配置されたビードフィラー６と、該サイドウォール部２の該ラジアルカーカス５の内側に配置された１対の断面三日月状サイド補強ゴム層７と、該サイド補強ゴム層７の幅方向外側に、かつ該ビード部１のリムフランジ８からの離反点Ａからタイヤ軸方向と平行に引いた延長線Ｌ上の任意の点を含む領域に延在するコード補強層９とを備える。
【００１８】
図示例のラジアルカーカス５は、１枚のカーカスプライから構成され、また、一対のビードコア４間にトロイド状に延在する本体部５ａと、各ビードコア４の周りでタイヤ幅方向の内側から外側に向けて半径方向外方に巻き上げた折り返し部５ｂとからなるが、本発明の空気入りタイヤにおいて、ラジアルカーカス５のプライ数および構造はこれらに限られるものではない。
【００１９】
また、図示例のタイヤにおいては、上記ラジアルカーカス５のクラウン部のタイヤ半径方向外側に２枚のベルト層からなるベルト１０が配置されていることに加え、該ベルト１０のタイヤ半径方向外側でベルト１０の全体を覆うようにベルト補強層１１Ａが配置され、更に、該ベルト補強層１１Ａの両端部のみを覆うように１対のベルト補強層１１Ｂが配置されている。ここで、ベルト層は、通常、タイヤ赤道面に対して傾斜して延びるコードのゴム引き層からなり、２枚のベルト層は、該ベルト層を構成するコードが互いに赤道面を挟んで交差するように積層されてベルト１０を構成する。また、ベルト補強層１１Ａ、１１Ｂは、通常、タイヤ周方向に対し実質的に平行に配列したコードのゴム引き層からなる。なお、図示例のベルト１０は、２枚のベルト層からなるが、本発明の空気入りタイヤにおいては、ベルト１０を構成するベルト層の枚数はこれに限られるものではない。また更に、本発明の空気入りタイヤにおいては、ベルト補強層１１Ａ、１１Ｂの配設も必須ではなく、別の構造のベルト補強層を配設することもできる。
【００２０】
本発明の空気入りタイヤにおいては、上記のように、コード補強層９が、サイド補強ゴム層７の幅方向外側に、かつ該ビード部１のリムフランジ８からの離反点Ａからタイヤ軸方向と平行に引いた延長線Ｌ上の任意の点を含む領域に延在することを特徴とする。このようにコード補強層９を配置することによって、ランフラット走行時のサイドウォール部２の撓みを減少させると同時に、リムフランジ８からの突き上げによるビード部１のせん断変形を抑制することができる。なお、タイヤサイズ、使用リムによる離反点Ａのタイヤ径方向位置のバラツキの観点から、タイヤ径方向においてタイヤ幅が最大となる位置から径方向内側に約１０ｍｍの位置から、ビードコア５上端から径方向外側に約３ｍｍの位置までの範囲に、コード補強層９を配置することが好ましい。特に、乗り心地性悪化を最小限にし、充分なランフラット耐久性向上効果を得るという観点から、上記コード補強層９を、前記延長線Ｌから径方向内外に１０ｍｍの範囲に配置することがより好ましい。
【００２１】
更に、図１に示すタイヤにおいては、コード補強層９が、ラジアルカーカス折り返し部５ｂの幅方向外側に、該ラジアルカーカス折り返し部５ｂに沿って配置されているが、本発明の空気入りタイヤは、コード補強層９がサイド補強ゴム層７の幅方向外側に、かつ前記延長線Ｌ上の任意の点を含む領域に延在する限り特に制限されるものではない。
【００２２】
例えば、本発明の空気入りタイヤの変形例としては、図２に示すように、コード補強層９がラジアルカーカス折り返し部５ｂの幅方向内側に、すなわち、ラジアルカーカス折り返し部５ｂとビードフィラー６との間に、該ラジアルカーカス折り返し部５ｂに沿って配置された態様、図３に示すように、コード補強層９がラジアルカーカス本体部５ａの幅方向外側に、すなわち、ラジアルカーカス本体部５ａとビードフィラー６との間に、該ラジアルカーカス本体部５ａに沿って配置された態様が挙げられる。
【００２３】
本発明の空気入りタイヤにおいては、上記コード補強層９を構成する補強コードは、ポリケトンからなるフィラメント束を複数本撚り合わせたポリケトン繊維コードであって、該ポリケトン繊維コードが下記式（I）及び（II）：
σ≧-0.01Ｅ+1.2  ・・・（I）
σ≧0.02  ・・・（II）
（式中、σは１７７℃における熱収縮応力（ｃＮ／ｄｔｅｘ）であり、Ｅは、２５℃における４９Ｎ荷重時の弾性率（ｃＮ／ｄｔｅｘ）である）を満たすことを要する。
【００２４】
上記ポリケトン繊維コードは、高温における熱収縮応力が大きいため、タイヤが高温になるランフラット走行時において、コード補強層中のポリケトン繊維コードが収縮しようとして剛性が高まり、リムフランジからの突き上げによるビード部のせん断変形を抑制し、その結果として、タイヤのランフラット耐久性を向上させることができる。一方、上記ポリケトン繊維コードは、低温下、すなわち、通常内圧走行時にコード補強層中のポリケトン繊維コードが伸張しようとして剛性が低下するため、通常内圧走行時のタイヤの縦ばねを上昇させることがない。
【００２５】
なお、使用するコードが、上記式（I）の関係を満たさない場合、熱収縮応力σが大きいものの弾性率Ｅが低いコードを使用すると、ランフラット走行時のリムフランジからの突き上げによるビード部のせん断変形を充分に抑制することができず、タイヤのランフラット耐久性向上効果が低くなり、一方、弾性率Ｅが高いものの熱収縮応力σが小さいコードを使用すると、通常内圧走行時のタイヤの縦ばねが大きくなり、通常内圧走行時のタイヤの乗り心地が悪化する。また、使用するコードの１７７℃における熱収縮応力σが0.02ｃＮ／ｄｔｅｘ未満では、ランフラット走行時のリムフランジからの突き上げによるビード部のせん断変形量が大きくなってしまい、ランフラット耐久性向上効果が低くなってしまう。なお、ランフラット走行時のリムフランジからの突き上げによるビード部のせん断変形をさらに抑制するという観点から、上記ポリケトン繊維コードの１７７℃における熱収縮応力σ（ｃＮ／ｄｔｅｘ）は0.3以上であることが好ましい。
【００２６】
本発明の空気入りタイヤのコード補強層を構成するコードは、ポリケトンからなるフィラメント束を複数本撚り合わせたポリケトン繊維コードからなることを要し、該ポリケトン繊維コードの原料のポリケトンとしては、上記式（III）で表される繰り返し単位から実質的になるポリケトンが好ましい。また、該ポリケトンの中でも、繰り返し単位の９７モル％以上が１-オキソトリメチレン［−ＣＨ2−ＣＨ2−ＣＯ−］であるポリケトンが好ましく、９９モル％以上が１-オキソトリメチレンであるポリケトンが更に好ましく、１００モル％が１-オキソトリメチレンであるポリケトンが最も好ましい。
【００２７】
上記ポリケトン繊維コードの原料のポリケトンは、部分的にケトン基同士、不飽和化合物由来の部分同士が結合していてもよいが、不飽和化合物由来の部分とケトン基が交互に配列している部分の割合が９０質量％以上であることが好ましく、９７質量％以上であることが更に好ましく、１００質量％であることが最も好ましい。
【００２８】
また、上記一般式(III)において、Ａを形成する不飽和化合物としては、エチレンが最も好ましいが、プロピレン，ブテン，ペンテン，シクロペンテン，ヘキセン，シクロヘキセン，ヘプテン，オクテン，ノネン，デセン，ドデセン，スチレン，アセチレン，アレン等のエチレン以外の不飽和炭化水素や、メチルアクリレート，メチルメタクリレート，ビニルアセテート，アクリルアミド，ヒドロキシエチルメタクリレート，ウンデセン酸，ウンデセノール，６-クロロヘキセン，Ｎ-ビニルピロリドン，スルニルホスホン酸のジエチルエステル，スチレンスルホン酸ナトリウム，アリルスルホン酸ナトリウム，ビニルピロリドン及び塩化ビニル等の不飽和結合を含む化合物等であってもよい。
【００２９】
更に、上記ポリケトンの重合度としては、下記式：
【数１】
2006321280.tif 000004
（式中、ｔ及びＴは、純度９８％以上のヘキサフルオロイソプロパノール及び該ヘキサフルオロイソプロパノールに溶解したポリケトンの希釈溶液の２５℃での粘度管の流過時間であり；Ｃは、上記希釈溶液１００ｍＬ中の溶質の質量（g）である）で定義される極限粘度［η］が１〜２０ｄＬ/ｇの範囲にあることが好ましく、２〜１０ｄＬ/ｇの範囲にあることが更に好ましく、３〜８の範囲にあることがより一層好ましい。極限粘度が１ｄＬ/ｇ未満では、分子量が小さ過ぎて、高強度のポリケトン繊維コードを得ることが難しくなる上、紡糸時、乾燥時及び延伸時に毛羽や糸切れ等の工程上のトラブルが多発することがあり、一方、極限粘度が２０ｄＬ/ｇを超えると、ポリマーの合成に時間及びコストがかかる上、ポリマーを均一に溶解させることが難しくなり、紡糸性及び物性に悪影響が出ることがある。
【００３０】
上記ポリケトンの繊維化方法としては、（１）未延伸糸の紡糸を行った後、多段熱延伸を行い、該多段熱延伸の最終延伸工程で特定の温度及び倍率で延伸する方法や、（２）未延伸糸の紡糸を行った後、熱延伸を行い、該熱延伸終了後の繊維に高い張力をかけたまま急冷却する方法が好ましい。上記（１）又は（２）の方法でポリケトンの繊維化を行うことで、上記ポリケトン繊維コードの作製に好適な所望のフィラメントを得ることができる。
【００３１】
ここで、上記ポリケトンの未延伸糸の紡糸方法としては、特に制限はなく、従来公知の方法を採用することができ、具体的には、特開平２−１１２４１３号、特開平４−２２８６１３号、特表平４−５０５３４４号に記載のようなヘキサフルオロイソプロパノールやｍ-クレゾール等の有機溶剤を用いる湿式紡糸法、国際公開第９９／１８１４３号、国際公開第００／０９６１１号、特開２００１−１６４４２２号、特開２００４−２１８１８９号、特開２００４−２８５２２１号に記載のような亜鉛塩、カルシウム塩、チオシアン酸塩、鉄塩等の水溶液を用いる湿式紡糸法が挙げられ、これらの中でも、上記塩の水溶液を用いる湿式紡糸法が好ましい。
【００３２】
例えば、有機溶剤を用いる湿式紡糸法では、ポリケトンポリマーをヘキサフルオロイソプロパノールやｍ-クレゾール等に０．２５〜２０質量％の濃度で溶解させ、紡糸ノズルより押し出して繊維化し、次いでトルエン，エタノール，イソプロパノール，ｎ-ヘキサン，イソオクタン，アセトン，メチルエチルケトン等の非溶剤浴中で溶剤を除去、洗浄してポリケトンの未延伸糸を得ることができる。
【００３３】
一方、水溶液を用いる湿式紡糸法では、例えば、亜鉛塩、カルシウム塩、チオシアン酸塩、鉄塩等の水溶液に、ポリケトンポリマーを２〜３０質量％の濃度で溶解させ、５０〜１３０℃で紡糸ノズルから凝固浴に押し出してゲル紡糸を行い、更に脱塩、乾燥等してポリケトンの未延伸糸を得ることができる。ここで、ポリケトンポリマーを溶解させる水溶液には、ハロゲン化亜鉛と、ハロゲン化アルカリ金属塩又はハロゲン化アルカリ土類金属塩とを混合して用いることが好ましく、凝固浴には、水、金属塩の水溶液、アセトン、メタノール等の有機溶媒等を用いることができる。
【００３４】
また、得られた未延伸糸の延伸法としては、未延伸糸を該未延伸糸のガラス転移温度よりも高い温度に加熱して引き伸ばす熱延伸法が好ましく、更に、該未延伸糸の延伸は、上記（２）の方法では一段で行ってもよいが、多段で行うことが好ましい。該熱延伸の方法としては、特に制限はなく、例えば、加熱ロール上や加熱プレート上に糸を走行させる方法等を採用することができる。ここで、熱延伸温度は、１１０℃〜（ポリケトンの融点）の範囲が好ましく、総延伸倍率は、10倍以上であることが好ましい。
【００３５】
上記（１）の方法でポリケトンの繊維化を行う場合、上記多段熱延伸の最終延伸工程における温度は、１１０℃〜（最終延伸工程の一段前の延伸工程の延伸温度−３℃）の範囲が好ましく、また、多段熱延伸の最終延伸工程における延伸倍率は、１．０１〜１．５倍の範囲が好ましい。一方、上記（２）の方法でポリケトンの繊維化を行う場合、熱延伸終了後の繊維にかける張力は、０．５〜４ｃＮ/ｄｔｅｘの範囲が好ましく、また、急冷却における冷却速度は、30℃/秒以上であることが好ましく、更に、急冷却における冷却終了温度は、50℃以下であることが好ましい。ここで、熱延伸されたポリケトン繊維の急冷却方法としては、特に制限はなく、従来公知の方法を採用することができ、具体的には、ロールを用いた冷却方法が好ましい。なお、こうして得られるポリケトン繊維は、弾性歪みの残留が大きいため、通常、緩和熱処理を施し、熱延伸後の繊維長よりも繊維長を短くすることが好ましい。ここで、緩和熱処理の温度は、５０〜１００℃の範囲が好ましく、また、緩和倍率は、０．９８０〜０．９９９倍の範囲が好ましい。
【００３６】
上記ポリケトン繊維コードは、上記ポリケトンからなるフィラメント束を複数本、好ましくは２本又は３本撚り合わせてなり、例えば、上記ポリケトンからなるフィラメント束に下撚りをかけ、次いで、これを複数本合わせて、逆方向に上撚りをかけることで、双撚り構造の撚糸コードとして得ることができる。
【００３７】
上記のようにして得られたポリケトン繊維コードをコーティングゴムで被覆することによって、上記コード補強層に用いるコード／ゴム複合体を得ることができる。ここで、ポリケトン繊維コードのコーティングゴムとしては特に制限はなく、従来のコード補強層に用いていたコーティングゴムを用いることができる。なお、ポリケトン繊維コードのコーティングゴムによる被覆に先立って、ポリケトン繊維コードに接着剤処理を施し、コーティングゴムとの接着性を向上させてもよい。
【００３８】
本発明の空気入りタイヤは、コード補強層９に、上述のポリケトン繊維コードを、タイヤ径方向に対し好ましくは３０〜７０°の傾斜角度で配置し、コーティングゴムで被覆してなるコード／ゴム複合体を適用し、常法により製造することができる。なお、本発明の空気入りタイヤにおいて、タイヤ内に充填する気体としては、通常の又は酸素分圧を変えた空気、もしくは窒素等の不活性ガスを用いることができる。
【００３９】
上述したように、コード補強層９を構成するポリケトン繊維コードが有する熱収縮の特性がより発揮されることから、コード補強層９を、リムフランジ８により近い側、すなわち、図１又は図２に示すように、カーカス折り返し部４ｂの幅方向外側又は幅方向内側にそれぞれ折り返し部に沿って配置することが好ましく、中でも、コード補強層９をカーカス折り返し部４ｂの幅方向外側に該折り返し部に沿って配置することがより好ましい。
【００４０】
以下に、実施例を挙げて本発明を更に詳しく説明するが、本発明は下記の実施例に何ら限定されるものではない。
【実施例】
【００４１】
（実施例１）
表１に示す構造、弾性率及び熱収縮応力のポリケトン繊維コードを、表１に示す打ち込み数で平行に配列しコーティングゴムで被覆してコード／ゴム複合体を作製し、該コード／ゴム複合体をコード補強層に用いて、図１に示す構造のサイズ２４５／４０Ｒ１８のランフラットタイヤを試作した。なお、本実施例のランフラットタイヤでは、コード補強層を、コード補強層の上下端が、それぞれ延長線Ｌから径方向内外に１０ｍｍの位置に来るように配置した。また、本実施例で用いたポリケトン繊維コードは、上記式（I）及び（II）を満たし、ほぼ１００％が式（III）で表される繰り返し単位からなり、繰り返し単位の９７モル％以上が１−オキソトリメチレンであるポリケトンからなる。
【００４２】
（実施例２、３）
コード補強層を、実施例２では図２に示す位置に配置し、実施例３では図３に示す位置に配置した以外は実施例１と同様にして、サイズ２４５／４０Ｒ１８のランフラットタイヤを試作した。
【００４３】
（比較例１）
コントロールとして、コード補強層を設けないこと以外は実施例１と同様にして、サイズ２４５／４０Ｒ１８のランフラットタイヤを試作した。
【００４４】
（比較例２）
コード補強層を構成する補強コードとして、表１に示す構造のスチールコードを用いた以外は実施例１と同様にして、サイズ２４５／４０Ｒ１８のランフラットタイヤを試作した。
【００４５】
（比較例３）
コード補強層を構成する補強コードとして、表１に示す構造、弾性率及び熱収縮応力のアラミド繊維コードを用いた以外は実施例１と同様にして、サイズ２４５／４０Ｒ１８のランフラットタイヤを試作した。
【００４６】
（比較例４）
コード補強層を構成する補強コードとして、表１に示す構造、弾性率及び熱収縮応力のポリケトン繊維コードを用いた以外は実施例１と同様にして、サイズ２４５／４０Ｒ１８のランフラットタイヤを試作した。
なお、比較例４で用いたポリケトン繊維コードは、上記式（I）及び（II）を満たしていないポリケトン繊維コードであって、式（III）で表される繰り返し単位からなり、Ａが主としてエチレン基であるポリケトン（プロピレン約６％含有）からなる。
【００４７】
（性能評価）
実施例１〜３、比較例１〜４のタイヤの縦ばね及びランフラット耐久性を下記の方法で評価し、表１に示す結果を得た。
【００４８】
（１）縦ばね
２３０ｋＰａの内圧を充填した供試タイヤの荷重−撓み曲線を測定し、得られた荷重−撓み曲線上のある荷重における接線の傾きを該荷重に対する縦ばね定数とし、比較例１のタイヤの縦ばね定数の値を１００として指数表示した。指数値が大きい程、縦ばね定数が大きいことを示す。
【００４９】
（２）ランフラット耐久性
供試タイヤに内圧を充填することなく、荷重５．１５ｋＮ、速度９０ｋｍ／ｈ、温度３８℃の環境下でドラム試験を行い、タイヤが故障に至るまでの走行距離を測定し、比較例１のタイヤの故障に至るまでの走行距離を１００として指数表示した。指数値が大きい程、故障に至るまでの走行距離が長く、ランフラット耐久性に優れることを示す。
【００５０】
【表１】
2006321280.tif 000005
【００５１】
表１から、上記式（I）及び（II）を満たすポリケトン繊維コードをコード補強層に適用した実施例のタイヤでは、縦ばね、すなわち通常走行時の乗り心地がコード補強層を設けていない比較例１とほぼ同程度に維持され、ランフラット耐久性が比較例１よりも向上していた。特に、コード補強層がカーカス折り返し部の幅方向外側に配置された実施例１と、コード補強層がビードフィラーとカーカス折り返し部との間に配置された実施例２では、比較例１に比べてランフラット耐久性が大幅に向上した。最もランフラット耐久性が向上したタイヤは、実施例１のタイヤであった。
【００５２】
一方、スチールコードを用いた比較例２のタイヤでは、比較例１よりもランフラット耐久性が向上したが、縦ばねの上昇が見られ、乗り心地が悪化していた。アラミド繊維コードを用いた比較例３のタイヤでは、ランフラット耐久性が、同じタイヤ構造を有する実施例１ほどは向上せず、縦ばねの上昇も少し見られた。
【００５３】
更に、上記式（I）及び（II）を満たさないポリケトン繊維コードを用いた比較例４のタイヤでは、縦ばねは、比較例１と同程度に維持されていたが、ランフラット耐久性が実施例１ほど向上しなかった。
【図面の簡単な説明】
【００５４】
【図１】本発明の空気入りタイヤの一実施例を示す幅方向断面図である。
【図２】本発明の空気入りタイヤの変形例を示す幅方向断面図である。
【図３】本発明の空気入りタイヤの他の変形例を示す幅方向断面図である。
【符号の説明】
【００５５】
１  ビード部
２  サイドウォール部
３  トレッド部
４  ビードコア
５  ラジアルカーカス
５ａ  ラジアルカーカス本体部
５ｂ  ラジアルカーカス折り返し部
６  ビードフィラー
７  サイド補強ゴム層
８  リムフランジ
９  コード補強層
１０  ベルト
１１Ａ、１１Ｂ  ベルト補強層
Ａ  ビード部のリムフランジからの離反点
Ｌ  Ａからタイヤ軸方向と平行に引いた延長線
【図１】
2006321280.tif 000007
【図２】
2006321280.tif 000008
【図３】
2006321280.tif 000009